ДЕРМАЛЬНАЯ МАТРИЦА И СПОСОБ ПОЛУЧЕНИЯ МАТРИЦЫ, КОТОРАЯ ИМЕЕТ СИНЕРГИЧЕСКИЕ ЭФФЕКТЫ СОДЕРЖАНИЯ МИКРОЦАСТИЦ, КОТОРЫЕ ОБЕСПЕЧИВАЮТ ЗАЖИВЛЕНИЕ ТКАНИ

ИЗМЕНЕННАЯ ФОРМУЛА ИЗОБРЕТЕНИЯ,
ПРЕДЛОЖЕННАЯ ЗАЯВИТЕЛЕМ ДЛЯ РАССМОТРЕНИЯ
1. Способ (10) получения дермальной матрицы, который характеризуется тем, что включает следующие стадии:
- получение системы (11) дермальной матрицы,
- получение системы (111) раствора коллагена,
- добавление ламинина в раствор коллагена и смешивание (112),
- заморозка и хранение смеси (113),
- лиофилизация хранящейся смеси (114),
- сшивка лиофилизата (115),
- формирование микрочастиц (12),
- получение водного раствора полимера (121), при этом гиалуроновую кислоту (HA) растворяют в чистой воде,
- получение смеси фосфолипида, антиоксидантного средства и спирта (122), при этом дипальмитоилфосфатидилхолин (DPPC) и ресвератрол смешивают в спирте, и они растворяются,
- добавление водного раствора в спиртовую смесь и смешивание (123),
- распылительная сушка всей полученной смеси (124),
- объединение микрочастиц с системой (13) дермальной матрицы, причем нагруженные ресвератролом микрочастицы гиалуроновой кислоты (HA)-дипальмитоилфосфатидилхолина (DPPC) распыляют посредством распыления сухого порошка на дермальную матрицу (11).
2. Способ (10) получения дермальной матрицы по п. 1, отличающийся тем, что содержит стадию получения смеси фосфолипида, антиоксидантного средства и спирта (122), при этом 0,7-0,75 г дипальмитоилфосфатидилхолин (DPPC) и 0,05-0,1 г ресвератрола смешивают в 350 мл спирта и их растворяют.
3. Способ (10) получения дермальной матрицы по п. 1, отличающийся тем, что указанный водный раствор добавляют в спиртовую смесь и смешивают (123) при (40±1)°C.
4. Способ (10) получения дермальной матрицы по п. 1, отличающийся тем, что содержит стадию получения раствора коллагена (111) посредством добавления бычьего коллагена в концентрации от 0,1% до 0,1 М кислой кислоты.
5. Способ (10) получения дермальной матрицы по п. 1, отличающийся тем, что содержит стадию добавления ламинина в раствор коллагена (112) посредством взятия 2,5 мл раствора коллагена, который был получен, добавления в него 20 мкл ламинина и смешивания их на ледяной бане.
6. Способ (10) получения дермальной матрицы по п. 1, отличающийся тем, что содержит стадию заморозки и хранения смеси (113), при этом смесь коллагена и ламинина оставляют в покое в течение 12 ч ночью при температуре (-20±1)°C.
7. Способ (10) получения дермальной матрицы по п. 1, отличающийся тем, что он включает стадию лиофилизации смеси (114), которую хранят, при этом смесь, которую заморозили и оставили в покое, подвергают лиофилизации в течение 24 ч и в результате предотвращают разрушение биоматериалов, чувствительных к теплу, присутствующих внутри указанной смеси.
8. Способ (10) получения дермальной матрицы по п. 1, отличающийся тем, что содержит стадию сшивки лиофилизата (115), при этом структуру лиофилизата подвергают сшивке при длине волны 254 нм с использованием ультрафиолетового сшивающего устройства (УФ-линкера).
9. Способ (10) получения дермальной матрицы по п. 1, отличающийся тем, что содержит стадию получения водного раствора полимера (121), при этом 0,2 г гиалуроновой кислоты (HA) растворяют в 150 мл чистой воды.
10. Состав дермальной матрицы, полученный с использованием способа по п. 1, отличающийся тем, что он содержит нагруженные антиоксидантом микрочастицы гиалуроновой кислоты (HA)-дипальмитоилфосфатидилхолина (DPPC) в коллаген-ламининовом каркасе.
11. Состав дермальной матрицы по п. 10, в котором антиоксидантом является ресвератрол.
12. Состав дермальной матрицы по п. 10, причем состав является биоразрушаемым.
13. Состав дермальной матрицы по п. 10 для использования при лечении хронических ран.